(57)【特許請求の範囲】
【請求項１】
（Ａ）比誘電率（２５℃）が１７．０〜４３．０であり、且つ蒸気圧（２５℃）が０〜７０００ｋＰａである歯牙白色化成分として、イソプロパノール、ブタノール、エチレングリコール、平均分子量１９０〜６３０のポリエチレングリコール、ジエチレングリコール、プロピレングリコール、ジプロピレングリコール、ブチレングリコール、グリセリンから選ばれる１種又は２種以上、
（Ｂ）歯牙白色化成分に溶解し、且つ塩化カルシウム水溶液により析出する物質として、炭素数１４〜２２の直鎖、分岐又は環状構造を有する高級脂肪酸、及び／又はアクリル酸共重合体、及び
（Ｃ）ゲル化剤
を含有し、実質的に水及び過酸化物を含まない歯牙白色化用非水系ゲル組成物と、該組成物が歯肉、舌及び口腔粘膜へ溶出されることなく、かつ口中で唾液の浸入により影響を受けたり、咬合及び咀嚼の物理的な力により離脱されることなく保持、固定した状態で１〜１２０分間、歯に脱着可能に装着される適用用具とを備えたことを特徴とする歯牙美白用セット。
【請求項２】
組成物中の水分量が３質量％以下である請求項１記載の歯牙美白用セット。
【請求項３】
歯牙白色化成分（Ａ）が、平均分子量１９０〜６３０のポリエチレングリコール、１，３−ブチレングリコール、グリセリンから選ばれる１種又は２種以上であることを特徴とする請求項１又は２記載の歯牙美白用セット。
【請求項４】
物質（Ｂ）が、ミリスチン酸、７−ヒドロキシミリスチン酸、シェロール酸、９，１０，１６−トリヒドロキシパルミチン酸、パルミトレイン酸、１２−ヒドロキシステアリン酸、イソステアリン酸、オレイン酸、リノール酸、リノレン酸、エルカ酸、シェラック、アクリル酸ｔｅｒｔ−ブチル／アクリル酸エチル／メタクリル酸共重合体、アクリル酸メチル／メタクリル酸共重合体、メタクリル酸メチル／メタクリル酸共重合体、アクリル酸／アクリル酸アミド／アクリル酸エチル共重合体、アクリル酸オクチルアミド／アクリル酸エステル共重合体、メタクリル酸メチル／アクリル酸エチル／メタクリル酸塩化トリメチルアンモニウムエチル共重合体から選ばれる１種又は２種以上である請求項１、２又は３記載の歯牙美白用セット。
【請求項５】
ゲル化剤（Ｃ）が、ポリアクリル酸、カルボキシビニルポリマー、ヒドロキシプロピルセルロース、カルボキシメチルセルロース及びその塩から選ばれる１種又は２種以上である請求項１乃至４のいずれか１項記載の歯牙美白用セット。
【請求項６】
歯牙白色化成分（Ａ）の配合量が組成物全体の５０．０〜９９．５質量％であり、物質（Ｂ）の配合量が組成物全体の０．１〜１０質量％であり、ゲル化剤（Ｃ）の配合量が組成物全体の０．１〜１５質量％である請求項１乃至５のいずれか１項記載の歯牙美白用セット。
【請求項７】
更に、界面活性剤を組成物全体の０．０５〜５質量％配合した請求項１乃至６のいずれか１項記載の歯牙美白用セット。
【請求項８】
適用用具が、水不溶性の素材で作製されたテープ、シート、フィルム、マウストレー、マウスピース、スポンジ、印象材、パック材、又は歯列に成型した歯のカバーである請求項１乃至７のいずれか１項記載の歯牙美白用セット。
【発明の詳細な説明】
【技術分野】
【０００１】
本発明は、歯を元の色よりも白くし、且つ白色化効果を持続させるための組成物に関する。更に詳述すると、歯牙白色化成分を歯のエナメル質に浸透させてエナメル質中の水分と置換させることで、漂白等の化学反応を伴わずにエナメル質部分の光学特性（屈折率、反射率など）を変化させて、見かけ上歯を白くし、且つこの白色化効果の持続性を向上させた歯牙白色化用非水系ゲル組成物を用いた歯牙美白用セットに関する。
【背景技術】
【０００２】
従来より、歯を白くするための技術は、（ｉ）歯に付着した着色物質を取り除き、元の歯の白さを取り戻す技術と、（ｉｉ）歯を元の色より更に白くする技術に大別される。（ｉ）の方法としては、歯磨剤、歯ブラシを用い、歯磨剤に含まれる研磨成分でブラッシングすることによる物理的な除去方法や、ポリエチレングリコ−ル、ポリビニルピロリドン等の可溶化剤、酵素、キレート剤等による着色物の分解等の化学的な方法が用いられ、（ｉｉ）の方法としては、欧米で多用される過酸化物を使った漂白や、歯のマニキュア剤などに代表される隠蔽剤の塗布、あるいはラミネートベニア等の歯科材料が使われてきた。【０００３】
近年、口腔衛生意識と審美願望の向上を受けて、歯の美白に対するニーズは、（ｉ）の「清掃」から（ｉｉ）の「白色化」に移行しつつある。しかしながら、過酸化物での漂白は、歯肉の炎症、退縮のおそれがあり、専門知識のない消費者が勝手に使用することは非常に危険である。一方、マニキュア等の塗布剤は、出来上がりが不自然な色調となるうえに、飲食等により剥離するため持続性に欠ける。また、ラミネートベニアによる方法は、歯科医しか行うことができず、しかも健全な歯の表面を削る必要があり、患者が結果に対して不満足であっても、術後元の歯に戻すことができなかった。【０００４】
以上のことから、「白色化」の分野において、審美性が良く、且つ簡便で安全性が高い、つまり過酸化物を用いない、また、容易に元の色に戻すことができる歯牙白色化技術の開発が望まれてきた。【０００５】
なお、従来の可逆的な白色化技術としては、シェラック、酢酸ビニル樹脂やアクリル系樹脂の皮膜形成能を活用したマニキュア等の塗布剤が提案されているが（特許文献１〜５：特開平０４−８２８２１号、特開平０５−５８８４４号、特開平０９−１００２１５号、特開平０９−２０２７１８号、特開平０９−１５１１２３号公報）、満足のいく色調が得られておらず、持続性にも課題があるのが実状である。【０００６】
また、本発明者は以前に、漂白等の化学反応を伴わない白色化方法として、エナメル質部分の光学特性を変化させて一時的に見かけ上歯を白くする方法を提案した（特許文献６：国際公開第０３／０３０８５１号パンフレット）。この方法は、数分の処置で歯が白くなったことを実感できる一方で、その白色化効果の持続時間が短い場合があることに課題があった。
【特許文献１】特開平０４−８２８２１号公報
【特許文献２】特開平０５−５８８４４号公報
【特許文献３】特開平０９−１００２１５号公報
【特許文献４】特開平０９−２０２７１８号公報
【特許文献５】特開平０９−１５１１２３号公報
【特許文献６】国際公開第０３／０３０８５１号パンフレット
【発明の開示】
【発明が解決しようとする課題】
【０００７】
従って、本発明の目的は、過酸化物を用いることなくエナメル質部分の光学特性を変化させて見かけ上歯を白く見せることができ、且つ水の存在下で可逆性のある歯の白色化方法において、歯牙白色化効果の持続性が大幅に向上した歯牙白色化用非水系ゲル組成物を用いた歯牙美白用セットを提供することにある。
【課題を解決するための手段】
【０００８】
本発明者は、歯牙の白色化方法として、歯牙白色化成分が歯のエナメル質に浸透してエナメル質中の水分と置換し、漂白等の化学反応を伴わずにエナメル質部分の光学特性（屈折率、反射率など）を変化させて、見かけ上歯を白くする方法につき鋭意検討を行った結果、歯牙白色化成分に溶解し、且つ塩化カルシウム水溶液により析出する物質（以下、白色化持続性向上成分又は（Ｂ）成分と記載する）、例えば炭素数１４〜２２の高級脂肪酸やアクリル酸共重合体が、エナメル質に浸透した歯牙白色化成分のエナメル質からの溶出を抑制することを見出し、本発明をなすに至った。【０００９】
従って、本発明は、下記の歯牙美白用セットを提供する。
請求項１：
（Ａ）比誘電率（２５℃）が１７．０〜４３．０であり、且つ蒸気圧（２５℃）が０〜７０００ｋＰａである歯牙白色化成分として、イソプロパノール、ブタノール、エチレングリコール、平均分子量１９０〜６３０のポリエチレングリコール、ジエチレングリコール、プロピレングリコール、ジプロピレングリコール、ブチレングリコール、グリセリンから選ばれる１種又は２種以上、
（Ｂ）歯牙白色化成分に溶解し、且つ塩化カルシウム水溶液により析出する物質として、炭素数１４〜２２の直鎖、分岐又は環状構造を有する高級脂肪酸、及び／又はアクリル酸共重合体、及び
（Ｃ）ゲル化剤
を含有し、実質的に水及び過酸化物を含まない歯牙白色化用非水系ゲル組成物と、該組成物が歯肉、舌及び口腔粘膜へ溶出されることなく、かつ口中で唾液の浸入により影響を受けたり、咬合及び咀嚼の物理的な力により離脱されることなく保持、固定した状態で１〜１２０分間、歯に脱着可能に装着される適用用具とを備えたことを特徴とする歯牙美白用セット。
請求項２：
組成物中の水分量が３質量％以下である請求項１記載の歯牙美白用セット。
請求項３：
歯牙白色化成分（Ａ）が、平均分子量１９０〜６３０のポリエチレングリコール、１，３−ブチレングリコール、グリセリンから選ばれる１種又は２種以上であることを特徴とする請求項１又は２記載の歯牙美白用セット。
請求項４：
物質（Ｂ）が、ミリスチン酸、７−ヒドロキシミリスチン酸、シェロール酸、９，１０，１６−トリヒドロキシパルミチン酸、パルミトレイン酸、１２−ヒドロキシステアリン酸、イソステアリン酸、オレイン酸、リノール酸、リノレン酸、エルカ酸、シェラック、アクリル酸ｔｅｒｔ−ブチル／アクリル酸エチル／メタクリル酸共重合体、アクリル酸メチル／メタクリル酸共重合体、メタクリル酸メチル／メタクリル酸共重合体、アクリル酸／アクリル酸アミド／アクリル酸エチル共重合体、アクリル酸オクチルアミド／アクリル酸エステル共重合体、メタクリル酸メチル／アクリル酸エチル／メタクリル酸塩化トリメチルアンモニウムエチル共重合体から選ばれる１種又は２種以上である請求項１、２又は３記載の歯牙美白用セット。
請求項５：
ゲル化剤（Ｃ）が、ポリアクリル酸、カルボキシビニルポリマー、ヒドロキシプロピルセルロース、カルボキシメチルセルロース及びその塩から選ばれる１種又は２種以上である請求項１乃至４のいずれか１項記載の歯牙美白用セット。
請求項６：
歯牙白色化成分（Ａ）の配合量が組成物全体の５０．０〜９９．５質量％であり、物質（Ｂ）の配合量が組成物全体の０．１〜１０質量％であり、ゲル化剤（Ｃ）の配合量が組成物全体の０．１〜１５質量％である請求項１乃至５のいずれか１項記載の歯牙美白用セット。
請求項７：
更に、界面活性剤を組成物全体の０．０５〜５質量％配合した請求項１乃至６のいずれか１項記載の歯牙美白用セット。
請求項８：
適用用具が、水不溶性の素材で作製されたテープ、シート、フィルム、マウストレー、マウスピース、スポンジ、印象材、パック材、又は歯列に成型した歯のカバーである請求項１乃至７のいずれか１項記載の歯牙美白用セット。
【００１０】
この場合、上記（Ａ）成分としては、歯牙白色化成分（Ａ）が、イソプロパノール、ブタノール、エチレングリコール、平均分子量１９０〜６３０のポリエチレングリコール、ジエチレングリコール、プロピレングリコール、ジプロピレングリコール、ブチレングリコール、グリセリンから選ばれる１種又は２種以上であることが好ましく、また（Ｂ）成分としては、炭素数１４〜２２である高級脂肪酸、アクリル酸共重合体の中から選ばれる１種又は２種以上であることが好ましい。【００１１】
本発明によれば、上記歯牙白色化成分を、歯のエナメル質表層から内部に浸透、滞留させることで、過酸化物を用いることなく、エナメル質部分の光学特性を変化させて見かけ上歯を元の色よりも白く見せることができ、且つ水の存在下で可逆性のある歯の白色化技術を提供することができる。更には、白色化効果の持続性を向上させることもできる。ここで、エナメル質部分の光学特性の変化とは、屈折率又は反射率の変化であり得る。【００１２】
また、本発明は、上記歯牙白色化用非水系ゲル組成物と、この歯牙白色化用非水系ゲル組成物を保持すると共に、この歯牙白色化用非水系ゲル組成物を保持した状態で、歯に着脱可能に装着される適用用具を備えたことを特徴とする歯牙美白用セットを提供する。この場合、適用用具としては、水不溶性の素材で作製されたテープ、シート、フィルム、マウストレー、マウスピース、スポンジ、印象材、パック材、歯列に成型した歯のカバーが挙げられる。
なお、上記歯の白色化方法の実施に、上記適用用具を使用することが好ましい。
【発明の効果】
【００１３】
本発明によれば、歯牙白色化成分が歯のエナメル質表層に浸透し、エナメル質の屈折率、反射率等の光学特性を変化させて見かけ上エナメル質を白く見えるようにすることができ、且つ水の存在下で可逆的に元の歯の色に戻すことができる。しかも、可逆的な白色化効果の持続性を大幅に向上させることができる。
【発明を実施するための最良の形態】
【００１４】
本発明の歯牙白色化用非水系ゲル組成物の（Ａ）成分は、歯牙白色化成分であり、本発明に用いられる歯牙白色化成分は、比誘電率（２５℃）が１７．０〜４３．０、且つ蒸気圧（２５℃）が０〜７０００ｋＰａであり、好ましくは比誘電率（２５℃）が３０．０〜４３．０、且つ蒸気圧が０〜７００ｋＰａである。比誘電率が１７．０未満の場合には、水との相溶性が悪くエナメル質への浸透性が低下し、十分な白色化効果を得ることができない場合がある。比誘電率が４３．０を超える場合には、エナメル質中の水分と置換してもエナメル質部分の光学特性に変化を与えるには不十分な場合がある。また、蒸気圧が７０００ｋＰａ超の場合には、歯牙へのゲル適用時に歯牙白色化成分が揮発してしまい、十分な白色化効果が得られない場合がある。なお、蒸気圧の下限は特に制限されないが、通常０ｋＰａ以上である。【００１５】
上記歯牙白色化成分としては、例えば、イソプロパノール、１，２−プロピレングリコール、１，３−プロピレングリコール、エチレングリコール、ジプロピレングリコール、ジエチレングリコール、平均分子量１９０〜６３０のポリエチレングリコール、１，３−ブチレングリコール、ブタノール、グリセリン等が挙げられ、好ましくは１，２−プロピレングリコール、１，３−プロピレングリコール、ジエチレングリコール、平均分子量１９０〜６３０のポリエチレングリコール、１，３−ブチレングリコール、グリセリン、エチレングリコールであり、更に好ましくは平均分子量１９０〜６３０のポリエチレングリコール、１，３−ブチレングリコール、グリセリンである。【００１６】
なお、平均分子量は化粧品原料基準（第２版注解）記載の平均分子量を示し、ポリエチレングリコール２００（平均分子量１９０〜２１０）、ポリエチレングリコール３００（平均分子量２８０〜３２０）、ポリエチレングリコール４００（平均分子量３８０〜４２０）及びポリエチレングリコール６００（平均分子量５７０〜６３０）が該当する。商品によっては、例えばポリエチレングリコール＃２００等のように、ポリエチレングリコールと数値の間に＃がつく場合がある。【００１７】
本発明の歯牙白色化用非水系ゲル組成物は、歯牙に適用する際の操作性の改良等を目的に歯牙白色化成分以外の液体成分（エタノール等）を０〜２０質量％配合することができる。本発明に用いられる歯牙白色化成分は、（歯牙白色化成分／その他エタノール等の液体成分）の比を質量比として（６０／４０）〜（１００／０）で用いることが好ましく、更に好ましくは（７５／２５）〜（１００／０）である。質量比が（６０／４０）未満では十分な歯牙白色化効果が得られない場合が生じる。【００１８】
本発明の歯牙白色化用非水系ゲル組成物は、上記歯牙白色化成分を含むものであるが、この場合、歯牙白色化成分の配合量は、歯牙白色化用非水系ゲル組成物から歯牙白色化成分が溶出すれば特に制限されないが、好ましくは組成物全体の５０．０〜９９．５％（質量百分率、以下同じ）、特に６０．０〜９９．０％である。【００１９】
本発明の組成物において、（Ｂ）成分は、歯牙白色化成分（Ａ）に溶解し、且つ塩化カルシウム水溶液により析出する物質（白色化持続性向上成分）である。【００２０】
ここで、本発明中で述べる“歯牙白色化成分に溶解する”とは、３７℃の歯牙白色化成分１００ｇに０．１ｇ以上溶解する物質を指す。一方、“塩化カルシウム水溶液により析出する”とは、３７℃の１ｍｍｏｌ／Ｌ塩化カルシウム水溶液１００ｇに０．１ｇ未満しか溶解しない物質を指す。また、（Ｂ）成分は常温常圧で固体のものだけでなく液体でも良い。液体の場合の“歯牙白色化成分に溶解する”とは、上記と同様の操作を行った時に相分離が見られないことである。一方、“塩化カルシウム水溶液により析出する”とは沈殿が生成する、又は白濁することである。なお、塩化カルシウム水溶液に対する（Ｂ）成分の溶解性評価に用いた塩化カルシウム水溶液の濃度は、唾液中のカルシウムイオン濃度に近い濃度である１ｍｍｏｌ／Ｌ塩化カルシウム水溶液に設定した。【００２１】
（Ｂ）成分の溶解性評価法は、歯牙白色化成分（Ａ）１００ｇに（Ｂ）成分０．１ｇを添加し、３７℃で１６時間撹拌後、更に３７℃で２４時間静置した時の（Ｂ）成分の溶け残りの有無を目視で判定するものである。同様の方法で１ｍｍｏｌ／Ｌ塩化カルシウム水溶液１００ｇへ（Ｂ）成分０．１ｇを添加した時の溶解性も評価できる。【００２２】
本発明の（Ｂ）成分は、歯のエナメル質に浸透した歯牙白色化成分の歯牙からの溶出を抑制することで、歯牙白色化効果の持続性を向上させている。また、歯牙への適用時に歯牙に接している面以外のゲル表面では、唾液との接触で（Ｂ）成分が析出し、歯牙白色化用非水系ゲル組成物が口腔全体へ溶け出すことを抑制する役割も果している。【００２３】
上記（Ｂ）成分としては、炭素数が１４〜２２である高級脂肪酸及び／又はアクリル酸共重合体が好ましい。この場合、高級脂肪酸としては、歯牙白色化成分に溶解し、且つ塩化カルシウム水溶液により析出する、炭素数１４〜２２の直鎖、分岐又は環状構造を有するものが好適であり、任意の炭素にヒドロキシル基を有するヒドロキシ高級脂肪酸も含まれる。これら高級脂肪酸の中から選ばれる２種以上が、エステル又はラクトン結合した物質を用いることも可能である。アクリル酸共重合体は、アクリル酸だけでなくメタクリル酸を包含し、そのカルボキシル基は酸型、アルキルエステル型、アンモニウムアルキルエステル型、アミド型であり得る。これら白色化持続性向上成分は１種又は２種以上を併用して用いることも可能である。【００２４】
更に詳述すると、本発明に用いられる高級脂肪酸は、歯牙白色化成分に溶解し、且つ塩化カルシウム水溶液により析出する必要があり、直鎖、分岐又は環状構造を有するものが含まれる。高級脂肪酸の炭素数は好ましくは１４〜２２であり、更に好ましくは１５〜１８である。不飽和結合の数、種類及び幾何異性体は特に制限されないが、二重結合を０〜３個有するものが好ましい。分岐鎖についても特に制限されないが、炭素が１つ分岐したものが好ましい。環状構造を有する場合には、三環式構造が好ましく、更に好ましくは下記式（１）の構造を有するものである。高級脂肪酸にはヒドロキシ高級脂肪酸も含まれる。ヒドロキシル基の結合位置、数は特に制限されないが０〜３個有するものが好ましい。【００２５】
【化１】
0004582333.tif 000002
【００２６】
本発明に用いられる高級脂肪酸は併用することも可能である。また、高級脂肪酸の中から選ばれる２種以上が、エステル又はラクトン結合したものも好適に用いられる。三環式構造を有する高級脂肪酸と、その他の高級脂肪酸が結合した場合の（三環式以外の高級脂肪酸／三環式高級脂肪酸）の結合比は特に制限されないが、質量比として（１０／９０）〜（９０／１０）が好ましく、更に好ましくは（３０／７０）〜（７０／３０）である。そのような成分としてシェラックが挙げられる。【００２７】
日本シェラック工業（株）のカタログ及び「科学と工業Ｖｏｌ．５１」ｐ３５６〜３６１によれば、シェラックはラックカイガラ虫が分泌する樹脂であって、その成分はヒドロキシカルボン酸がエステル又はラクトン結合により縮合したものと考えられている。シェラック樹脂を加水分解して構造解析した結果によると、シェラック樹脂分の約４０％は、９，１０，１６−トリヒドロキシパルミチン酸、約４０％がシェロール酸及びその誘導体である。【００２８】
これらの高級脂肪酸を例示すると、ミリスチン酸、７−ヒドロキシミリスチン酸、シェロール酸、９，１０，１６−トリヒドロキシパルミチン酸、パルミトレイン酸、１２−ヒドロキシステアリン酸、イソステアリン酸、オレイン酸、リノール酸、リノレン酸、エルカ酸、シェラックが挙げられ、中でもシェロール酸、９，１０，１６−トリヒドロキシパルミチン酸、パルミトレイン酸、１２−ヒドロキシステアリン酸、イソステアリン酸、オレイン酸、リノール酸、リノレン酸、シェラックが好ましく、更に好ましくはシェロール酸、イソステアリン酸、シェラックである。【００２９】
本発明に用いられるアクリル酸共重合体は、アクリル酸又はメタクリル酸の酸型、アミド型、アルキルエステル型、アンモニウムアルキルエステル型のモノマーが２種以上共重合したものである。ここでアルキルは炭素数１〜４のものが好ましい。例えば、アクリル酸ｔ−Ｂｕ／アクリル酸エチル／メタクリル酸共重合体、アクリル酸メチル／メタクリル酸共重合体、メタクリル酸メチル／メタクリル酸共重合体、アクリル酸／アクリル酸アミド／アクリル酸エチル共重合体、メタクリル酸メチル／アクリル酸エチル／メタクリル酸塩化トリメチルアンモニウムエチル共重合体、アクリル酸オクチルアミド／アクリル酸エステル共重合体が挙げられ、特にアクリル酸ｔ−Ｂｕ／アクリル酸エチル／メタクリル酸共重合体、メタクリル酸メチル／アクリル酸エチル／メタクリル酸塩化トリメチルアンモニウムエチル共重合体、アクリル酸／アクリル酸アミド／アクリル酸エチル共重合体、アクリル酸オクチルアミド／アクリル酸エステル共重合体が好適に用いられる。重量平均分子量（ゲルろ過法により測定、溶媒ＴＨＦ、標準物質ポリスチレン）は特に制限されないが、好ましくは５万〜２００万であり、更に好ましくは１０万〜１００万である。【００３０】
本発明の歯牙白色化用非水系ゲル組成物は、歯牙白色化用非水系ゲル組成物を歯の表面に保持することにより、歯牙白色化成分がエナメル質の内部に浸透して、エナメル質結晶中の水分と置換し、エナメル質部分の光学特性（屈折率、反射率など）を変化させることで、見かけ上エナメル質が白濁して白く見えるものである。従って、化学反応を伴わない、安全性の高いものである。また、処置後、数時間で唾液等によりエナメル質内部に浸透していた歯牙白色化成分が再び徐々に水に置換されることで、元の歯の色に戻る可逆的な白色化方法であるが、歯牙白色化成分に溶解した高級脂肪酸、アクリル酸共重合体等の白色化持続性向上成分が、唾液に接触して析出し、歯牙白色化成分の溶出を阻害して元の歯の色に戻ることを抑制している。【００３１】
本発明に用いられる白色化持続性向上成分の配合量は特に制限されないが、好ましくは組成物全体の０．１〜１０％であり、特に０．１〜５％である。配合量が０．１％未満の場合には、歯牙白色化成分のエナメル質からの溶出を十分に抑制することができず、白色化持続性向上効果を発揮できない場合がある。配合量が１０％を超える場合には、歯牙への適用と同時にエナメル質表面で白色化持続性向上成分が多量に析出してしまい、歯牙白色化成分の浸透を阻害し、十分な白色化効果を示さない場合がある。【００３２】
本発明の歯牙白色化用非水系ゲル組成物は、上記歯牙白色化成分及び白色化持続性向上成分に加え、更にその有効性を最大限に引き出すために、歯牙への塗布性や粘着性を高め、唾液混入による歯牙白色化用非水系ゲル組成物の希釈を防ぎ、且つ歯牙白色化用非水系ゲル組成物の口腔全体への溶け出しを防ぐゲル化剤をその形態に応じて配合する。【００３３】
本発明に用いられるゲル化剤は特に制限されないが、アクリル酸のホモポリマーであるポリアクリル酸、カルボキシビニルポリマー、ヒドロキシプロピルセルロース、カルボキシメチルセルロース及びその塩が好適に用いられ、更に好ましくは、ヒドロキシプロピルセルロース、カルボキシメチルセルロース及びその塩であり、これらの中から選ばれる１種又は２種以上を配合し得る。【００３４】
本発明に用いられるポリアクリル酸は特に制限されないが、以下の条件Ａ〜Ｃのうち少なくとも一つに該当する粘度（２５℃）を有するものが好ましく、更に好ましくは条件Ａ又はＢに該当するものである。
条件Ａ：１０％水溶液をＢＨ型粘度計（東機産業（株）製、ローターＮｏ．７使用、回転数２０ｒｐｍ、測定時間９０秒）を用いて測定した時に５００００〜１１００００ｍＰａ・ｓであるもの。この条件に該当する製品としては、粘度が７００００〜１１００００ｍＰａ・ｓであるジュリマーＡＣ−１０ＳＨ（日本純薬（株）製）等が挙げられる。
条件Ｂ：２０％水溶液をＢＭ型粘度計（東機産業（株）製、ローターＮｏ．４使用、回転数１２ｒｐｍ、測定時間９０秒）を用いて測定した時に１００００〜５００００ｍＰａ・ｓであるもの。この条件に該当する製品としては、粘度が２００００〜４００００ｍＰａ・ｓであるジュリマーＡＣ−１０Ｈ（日本純薬（株）製）等が挙げられる。
条件Ｃ：４０％水溶液をＢＭ型粘度計（東機産業（株）製、ローターＮｏ．３使用、回転数３０ｒｐｍ、測定時間９０秒）を用いて測定した時に１０００〜４０００ｍＰａ・ｓであるもの。この条件に該当する製品としては、粘度が１０００〜２０００ｍＰａ・ｓであるジュリマーＡＣ−１０Ｌ（日本純薬（株）製）等が挙げられる。【００３５】
本発明に用いられるカルボキシビニルポリマーは特に制限されないが、水酸化ナトリウムで中和した０．２％水溶液の粘度（２５℃）が、ＢＨ型粘度計（東機産業（株）製、ローターＮｏ．３〜７、回転数２０ｒｐｍ、測定時間２分）で測定した時に２０００〜１０００００ｍＰａ・ｓであるものが好ましい。これらに該当する製品としてカーボポール９３４，９４０，９４１（Ｂ．Ｆ．Ｇｏｏｄｒｉｃｈ社製）、ハイビスワコー１０３，１０４，１０５，２０４，３０４（和光純薬工業（株）製）、ジュンロンＰＷ１１０，１１１（日本純薬（株）製）等が挙げられる。【００３６】
カルボキシビニルポリマーは必要により塩基性物質で中和するが、その中和度でゲル性状を調整できる。中和に使用する物質としては、水酸化ナトリウム、水酸化カリウムなどの無機塩基やトリエタノールアミン、ジエタノールアミン、モノエタノールアミン、イソプロパノールアミンなどを用いることができる。【００３７】
本発明に用いられるヒドロキシプロピルセルロースは特に制限されないが、２％水溶液の粘度（２０℃）が単一円筒形回転粘度計（（株）トキメック製ＴＶＢ−２０Ｌ型、ローターＮｏ．Ｌ、Ｍ２又はＭ４を使用、回転数６０ｒｐｍ、測定時間４分）で測定した時に６〜４０００ｍＰａ・ｓであるものが好ましく、例えば、ＨＰＣ−Ｌ、ＨＰＣ−Ｍ、ＨＰＣ−Ｈ（いずれも日本曹達（株）製）が挙げられ、さらに好ましくは１５０〜４０００ｍＰａ・ｓであり、ＨＰＣ−Ｍ、ＨＰＣ−Ｈが挙げられる。【００３８】
本発明に用いられるカルボキシメチルセルロース及びその塩は特に制限されないが、１％水溶液の粘度（２５℃）が、ＢＬ型粘度計（東機産業（株）製、ローターＮｏ．１〜４、回転速度６０ｒｐｍ、測定時間２分）で測定した時、１０〜４０００ｍＰａ・ｓであり、且つ化粧品原料基準注解第一版に記載の非水滴定法により測定した時のエーテル化度が０．６〜１．５であるものが好ましく、例えば、品番１１２０、１１５０、１１９０、１２２０、１２７０、１３１０、１３９０（いずれもダイセル化学工業（株）製）が挙げられる。更に好ましくは粘度が１０〜３００ｍＰａ・ｓであり、且つエーテル化度０．６〜１．０であり、例えば、品番１１２０、１１５０、１２２０、１２７０が挙げられる。【００３９】
上記ゲル化剤の配合量は、特に併用する用具がテープ、シート、フィルムや歯列カバーの場合には、歯牙白色化用非水系ゲル組成物の固定力だけで歯牙に付着、固定する必要があるため、組成物全体の０．１〜１５％が好適であり、特に０．５〜１２％が望ましい。配合量が０．１％未満の場合には、粘着力が発揮されなかったり、唾液の混入による白色化効果の低減、ゲルの溶け出しによる口中の粘つき等の違和感につながる場合がある。配合量が１５％を超える場合には、ゲル化剤が十分に溶けきらずに製剤が不均一になるだけでなく、歯牙白色化成分の溶出を阻害する場合がある。【００４０】
本発明の歯牙白色化用非水系ゲル組成物の固さは以下の方法で測定した値である。円筒状の容器（直径３６ｍｍ、深さ１８ｍｍ）の最上部までゲルを充填し、進入速度２０ｍｍ／分でプランジャー（直径２０ｍｍ）を深さ１０ｍｍまでゲルに進入させた時の最大応力をレオメーター（サン科学製、ＳＵＮ  ＲＨＥＯ  ＭＥＴＥＲ  ＣＲ−２００Ｄ）によって測定した。なお、測定温度は２５℃である。本発明の歯牙白色化用非水系ゲル組成物の固さは特に制限されないが、併用する用具に応じて０．００１〜１０ｋｇに調整することが好ましく、更に好ましくは０．００５〜１ｋｇである。固さが０．００１ｋｇ未満の歯牙白色化用非水系ゲル組成物は、テープ、シート、フィルムや歯列カバーと併用しても歯牙上に歯牙白色化用非水系ゲル組成物を付着・固定させることができず、またマウスピースを用いても、口中全体へゲルが溶出し、使用感が悪くなる場合がある。一方、１０ｋｇを超える固さの場合には、歯牙白色化成分が十分に溶出せず、白色化効果が発揮されない場合がある。【００４１】
本発明の歯牙白色化用非水系ゲル組成物には、更に必要に応じて適宜、他の成分を配合することできる。【００４２】
例えば、溶解、乳化、分散などの目的で、界面活性剤として、アニオン性界面活性剤、ノニオン性界面活性剤や両性イオン界面活性剤の１種又は２種以上を組成物全体の０．０５〜５％、更に好ましくはその配合効果の点から０．０５〜３％を配合することができる。【００４３】
この場合、アニオン性界面活性剤としては、ラウリル硫酸ナトリウム、ミリスチル硫酸ナトリウム、セチル硫酸ナトリウムなどのアルキル硫酸ナトリウム、Ｎ−ラウロイルグルタミン酸ナトリウム、Ｎ−パルミトイルグルタミン酸ナトリウムなどのＮ−アシルグルタミン酸ナトリウム、Ｎ−ラウロイルサルコシンナトリウム、Ｎ−ミリストイルサルコシンナトリウムなどのＮ−アシルサルコシンナトリウム、Ｎ−ラウロイルメチルタウリンナトリウム、Ｎ−ミリストイルメチルタウリンナトリウムなどのＮ−メチル−Ｎ−アシルタウリンナトリウム、Ｎ−メチル−Ｎ−アシルアラニンナトリウム、ラウリルベンゼンスルホン酸ナトリウム、水素添加ココナツ脂肪酸モノグリセリドモノ硫酸ナトリウム、ラウリルスルホ酢酸ナトリウム、α−オレフィンスルホン酸ナトリウム、ラウリルＰＯＥ硫酸ナトリウム、ラウリルＰＯＥ酢酸ナトリウム、ラウリルＰＯＥリン酸ナトリウム、ステアリルＰＯＥリン酸ナトリウム等が用いられる。【００４４】
ノニオン性界面活性剤としては、ステアリン酸モノグリセリル、ラウリン酸デカグリセリルなどのグリセリン脂肪酸エステル、ショ糖脂肪酸エステル、マルトース脂肪酸エステル、ラクトース脂肪酸エステルなどの糖脂肪酸エステル、マルチトール脂肪酸エステル、ラクチトール脂肪酸エステルなどの糖アルコール脂肪酸エステル、ポリオキシエチレンソルビタンモノラウレート、ポリオキシエチレンソルビタンモノステアレートなどのポリオキシエチレンソルビタン脂肪酸エステル、ポリオキシエチレン硬化ヒマシ油等のポリオキシエチレン脂肪酸エステル、ミリスチン酸モノ又はジエタノールアミドなどの脂肪酸エタノ−ルアミド、ソルビタン脂肪酸エステル、ポリオキシエチレン高級アルコールエーテル、ポリオキシエチレンポリオキシプロピレン共重合体、ポリオキシエチレンポリオキシプロピレン脂肪酸エステル等が用いられる。【００４５】
両性イオン界面活性剤としては、ラウリルジメチルアミノ酢酸ベタインなどのアルキルジメチルアミノ酢酸ベタイン、Ｎ−ラウリルジアミノエチルグリシン、Ｎ−ミリスチルジアミノエチルグリシンなどのＮ−アルキルジアミノエチルグリシン、Ｎ−アルキル−Ｎ−カルボキシメチルアンモニウムベタイン、２−アルキル−１−ヒドロキシエチルイミダゾリンベタインナトリウム等が用いられる。【００４６】
更に、本発明においては、有効成分として、デキストラナーゼ、ムタナーゼ、リゾチーム、アミラーゼ、プロテアーゼ、溶菌酵素、スーパーオキサイドディスムターゼなどの酵素、ピロリン酸カリウム、トリポリリン酸ナトリウム、メタリン酸ナトリウムなどの水溶性ポリリン酸塩、アラントイン、ジヒドロコレスタノール、グリチルリチン酸類、グリチルレチン酸、ε−アミノカプロン酸、トラネキサム酸、ビサボロール、イソプロピルメチルフェノール、塩化ナトリウム、トリクロサン、クロルヘキシジン塩類、塩化セチルピリジニウム、塩化ベンゼトニウム、塩化ベンザルコニウム、アスコルビン酸及びその塩類、トコフェロール、オウゴン、オオバク、ローズマリー、チョウジ、タイムなどの生薬抽出物等の有効成分の１種又は２種以上を配合し得る。【００４７】
本発明の歯牙白色化用非水系ゲル組成物には、更に、アネトール、カルボン、ペパーミント油、スペアミント油などの香料、安息香酸及びそのナトリウム塩、パラベン類などの防腐剤、赤色３号、赤色１０４号、黄色４号、青色１号、緑色３号、雲母チタン、弁柄などの色素又は着色剤、サッカリン及びそのナトリウム塩、ステビオサイド、グリチルリチン、アスパルテームなどの甘味剤等を配合し得る。【００４８】
歯牙白色化用非水系ゲル組成物のｐＨは、口腔内及び人体に安全性上問題ない範囲であれば、特に限定されるものではないが、望ましくは歯牙白色化用非水系ゲル組成物を精製水で１０倍希釈した時の水相のｐＨが４．０〜１０．０であり、更に望ましくは５．５〜９．０である。ｐＨ４．０未満の場合には適用時間によっては脱灰の懸念があり、ｐＨ１０．０を超える場合には味が悪くなる懸念がある。ｐＨ調整剤として、酢酸、塩酸、硫酸、硝酸、クエン酸、リン酸、水酸化ナトリウム、水酸化カリウム、酢酸ナトリウム、炭酸ナトリウム、クエン酸ナトリウム、クエン酸水素ナトリウム、リン酸ナトリウム、リン酸水素ナトリウム等を配合し得る。【００４９】
なお、本発明者は既に国際公開第０３／０３０８５１号パンフレットにおいて、歯牙白色化用組成物中の液成分の屈折率がアッベ屈折率（Ｎａ−Ｄ線、２０℃）で測定した時、その屈折率が１．３５〜１．５０であり、白色化成分／水の比が質量比として（３０／７０）以上であることが好ましいことを開示しているが、本発明に用いられる歯牙白色化用非水系ゲル組成物は、実質的に水を含まないものであって、非水系ゲルに水を加えたり、唾液等によって組成物が希釈された場合には、白色化効果が大幅に低減する。【００５０】
本発明の歯牙白色化用非水系ゲル組成物は、実質的に水を含まないものであるが、歯牙白色化用非水系ゲル組成物のｐＨ調整、原料等の吸湿による水分の持ち込み、歯牙白色化用非水系ゲル組成物自体の吸湿等によって水分を微量含有する場合がある。これらの理由を考慮した上で、ここで述べる「実質的に水を含まない」とは、組成物中の水分量が組成物全体の５％以下、好ましくは３％以下である。【００５１】
本発明の歯牙白色化用非水系ゲル組成物は、液状、ペースト状、ゲル状、泡状の剤型として調製し、歯への保持・固定専用の適用用具と併せて適用されることで更に効果が高まる。【００５２】
このように、上記歯牙白色化用非水系ゲル組成物は、歯牙への保持・固定専用の適用用具と併せて適用することが好ましいが、本発明の歯牙白色化用非水系ゲル組成物と併用して使用される歯牙への保持・固定専用の適用用具は、歯牙白色化用非水系ゲル組成物の歯牙への確実な適用、固定を補助すると共に、使用中の歯牙白色化用非水系ゲル組成物の歯肉、舌及び口腔粘膜への溶出を抑え、不快な使用感や唾液の誘発を防ぎ、更に唾液の浸入や咬合、咀嚼、その他物理的な刺激による歯牙白色化用非水系ゲル組成物の希釈や歯牙からの離脱を防ぐ目的で使用される。用具の素材及び形状については、上記目的を達成できるものであれば特に限定されないが、水不溶性の素材で作られたテープ、シート、フィルム、マウストレー、マウスピース、スポンジ、印象材、パック材、歯列に成型した歯のカバーが好適に用いられる。他には、歯列に成型した歯牙接触面に多数の突起物を有するチューイングブラシが挙げられる。
【００５３】
上記適用用具の厚みは、口腔着用時に違和感のない０．０１〜５ｍｍが好ましく、特にテープ、シート、フィルムについては、０．０１〜２ｍｍが望ましい。【００５４】
上記用具の素材については、口腔適用時のフィット感に優れ、唾液の発生を抑えることで製剤の長時間適用を可能にするポリエチレン、発泡ポリエチレン、ポリプロピレン、発泡ポリプロピレン、ポリエステル、ポリウレタン、レーヨン、パルプ、綿、絹、紙、金属箔等の１種又は２種以上を用いるのが好ましく、特にポリエチレン、発泡ポリエチレン、ポリプロピレン、発泡ポリプロピレン、ポリエステル、ポリウレタン、レーヨンが良い。更に、口腔粘膜及び舌と接する側の材質に親水性、吸水性の高い素材、例えばレーヨン、パルプ、綿、絹、紙等を使った織布又は不織布を用いることによって唾液を吸収・保持できるため、使用感に優れており好ましい。この場合、歯牙白色化用非水系ゲル組成物を保持する側に、ポリエチレン、ポリプロピレン、ポリエステル、ポリウレタン等の水不透過性フィルムを組み合わせることで、歯牙白色化用非水系ゲル組成物の適用用具への吸着、浸透を防ぐこともできる。【００５５】
一方、シリコーンゴム、天然ゴム等の可塑性樹脂及び酢酸ビニル樹脂、アクリル樹脂、エチレン−酢酸ビニル共重合体等の熱可塑性樹脂からなるマウストレー、マウスピース、チューイングブラシは、変形の自由度が高く、使用者の歯列、歯型にフィットさせやすいため、密着性、固定性に優れており、より長時間の歯牙白色化用非水系ゲル組成物の歯牙への適用を目的とする場合に適している。【００５６】
更に、粘度が低く歯牙への粘着性の弱い歯牙白色化用非水系ゲル組成物を併用する場合には、歯牙白色化用非水系ゲル組成物を含浸させたスポンジや、レーヨン、綿、パルプ等の吸水性樹脂を歯のカバー、マウストレー等の内側に敷き詰め、これを咬み続けることで、適量の歯牙白色化用非水系ゲル組成物を歯牙に適用することもできる。【００５７】
なお、適用回数、時間等は適宜選定されるが、通常、１日１〜６回、特に１〜３回で、１回１〜１２０分、特に１〜６０分であるが、就寝中に適用することも可能である。
【実施例】
【００５８】
以下、実験例、実施例及び比較例を示し、本発明を具体的に説明するが、本発明は下記実施例に制限されるものではない。なお、各例中の％はいずれも質量％である。また、以下の実験例で用いられている歯牙白色化成分（Ａ）、実施例で用いられている歯牙白色化成分は全て比誘電率（２５℃）が１７．０〜４３．０であり、且つ蒸気圧（２５℃）が０〜７０００ｋＰａであった。ｔ−Ｂｕはｔｅｒｔ−ブチル基を示す。
＜比誘電率測定法＞
２５℃にてＬＣＲメーター（ＨＥＷＬＥＴＴＰＡＣＫＡＲＤ社製ＨＰ４２８４Ａ，液体測定電極ＨＰ１６４５２Ａ）を用いて測定した。サンプル量は１００ｍＬ、測定周波数１００ｋＨｚ、印加電圧１Ｖで行った。
＜蒸気圧測定法＞
気液平衡自動測定装置（（株）東洋高圧製、ＶＬＥオートラボ）を用いて測定した。測定サンプルをセルに８０ｍＬ入れ、一定温度（２５℃）下で蒸気圧を測定した。
【００５９】
〔実験例１〕
＜白色化持続性向上成分（Ｂ）の溶解性評価法＞
歯牙白色化成分（Ａ）１００ｇに（Ｂ）成分０．１ｇを添加し、３７℃で１６時間撹拌後、更に３７℃で２４時間静置した時の（Ｂ）成分の溶け残りの有無を目視で判定した。
同様の方法で１ｍｍｏｌ／Ｌ塩化カルシウム水溶液１００ｇへ（Ｂ）成分０．１ｇを添加した時の溶解性を判定した。結果は表１及び２の通りであった。
溶解性の評価基準  ○：溶解性０．１ｇ以上（溶け残りなし）
×：溶解性０．１ｇ未満（溶け残りあり）
総合評価基準      ○：歯牙白色化成分（Ａ）１００ｇに０．１ｇ以上溶解し、且つ
１ｍｍｏｌ／Ｌ塩化カルシウム水溶液に０．１ｇ未満しか溶解
しない物質
×：上記以外の物質
【００６０】
【表１】
0004582333.tif 000003
【００６１】
【表２】
0004582333.tif 000004
【００６２】
〔実験例２〕
＜歯牙白色化用非水系ゲル組成物の調製＞
香料を除く全原料を秤量した後、８．０ｋＰａまで減圧し、約８０℃で混合した。所定時間経過後、２０〜４０℃で香料を加え、減圧下で混合して製剤を調製した。なお、ｐＨは精製水で１０倍（ｗ／ｗ）希釈した時の２５℃におけるｐＨが４．０〜１０．０になるように水酸化ナトリウム、水酸化カリウムを用いて調整した。
＜歯牙白色化効果の持続性評価法＞
予め色差（Ｌ*０、ａ*０、ｂ*０）を測定したヒト抜去歯の上に、表３，４に示す組成のゲル組成物１．０ｇを塗布したポリウレタンフィルム（２０ｍｍ×２０ｍｍ×厚さ５０μｍ、シーダム（株）製、商品グレード；ＤＵＳ２１２４−ＣＤＢ）をのせ、３７℃で１時間恒温槽中に静置後、ポリウレタンフィルムを剥がし、ゲルをティッシュで拭き取って軽く水洗した後、人工唾液中に移した。人工唾液中に３時間浸漬後、色差（Ｌ*１、ａ*１、ｂ*１）を測定して下記式より△Ｅを求め、歯牙白色化効果の持続性として評価した。色差は分光測色計（ミノルタ（株）製、ＣＭ−２０２２）を用いて測定した。結果は表３，４の通りであった。
△Ｅ＝（（Ｌ*１−Ｌ*０）2＋（ａ*１−ａ*０）2＋（ｂ*１−ｂ*０）2）1/2
評価基準  ◎：△Ｅ≧４．０
○：３．０≦△Ｅ＜４．０
×：△Ｅ＜３．０
【００６３】
【表３】
0004582333.tif 000005
【００６４】
【表４】
0004582333.tif 000006
【００６５】
上記の実験によって、比誘電率（２５℃）が１７．０〜４３．０、且つ蒸気圧（２５℃）が０〜７０００ｋＰａの歯牙白色化成分、及び歯牙白色化成分に溶解し、且つ塩化カルシウム水溶液により析出する物質、特に炭素数１４〜２２の高級脂肪酸、アクリル酸共重合体を含有した非水系ゲル組成物が、可逆的な白色化効果の持続性を大幅に向上させることを見出した。【００６６】
〔実施例１〕
下記歯牙白色化用非水系ゲル組成物１の調製は、前述の実験例２と同様に行った。予め上顎前歯１番の色差を測定しておき、下記歯牙白色化用非水系ゲル組成物１が２．０ｇ塗布された、上顎前歯左３番から右３番の唇面を覆える発泡ポリエチレン製シート（積水化学工業（株）製、ボラーラＸＬ−ＩＦ０８００８、１５ｍｍ×６０ｍｍ×厚さ８００μｍ）を上顎前歯の唇面に貼付した。１時間経過後、シートを剥がしゲルをティッシュで拭き取ってそのまま３時間安静にした。３時間後、再度、上顎前歯１番の色差を測定し、前述と同様の式により歯牙白色化効果の持続性を評価した。その結果、歯牙白色化効果の持続性は○であった。
（歯牙白色化用非水系ゲル組成物１）
ポリエチレングリコール＃３００                                        ９３．０
（平均分子量２８０〜３２０、比誘電率３２．０、蒸気圧０ｋＰａ）
リノール酸                                                              １．０
ヒドロキシプロピルセルロース（日本曹達（株）製、商品名ＨＰＣ−Ｈ）      ６．０
計                                                                  １００．０％
【００６７】
〔実施例２〕
下記歯牙白色化用非水系ゲル組成物２の調製は、前述の実験例２と同様に行った。下記歯牙白色化用非水系ゲル組成物２が２．０ｇ塗布された、上顎前歯左３番から右３番の唇面を覆えるポリウレタンフィルム（シーダム（株）製ＤＵＳ２１２４−ＣＤＢ、１５ｍｍ×６０ｍｍ×厚さ５０μｍ）を上顎前歯の唇面に貼付した。実施例１と同様の方法により歯牙白色化効果の持続性を評価した結果、歯牙白色化効果の持続性は○であった。
（歯牙白色化用非水系ゲル組成物２）
プロピレングリコール（比誘電率３２．０、蒸気圧１ｋＰａ）              ５０．０
ジプロピレングリコール（比誘電率２６．２、蒸気圧０ｋＰａ）            ３６．９
シェラック                                                              ７．０
（日本シェラック工業（株）製、商品名：乾燥透明白ラック）
アクリル酸オクチルアミド／アクリル酸エステル共重合体                    １．０
（日本ＮＳＣ製、商品名ＡＭＰＨＯＭＥＲ  Ｖ−４２）
ヒドロキシプロピルセルロース                                            ５．０
（日本曹達（株）製、商品名ＨＰＣ−Ｈ）
サッカリン                                                              ０．１
計                                                                  １００．０％
【００６８】
〔実施例３〕
下記歯牙白色化用非水系ゲル組成物３の調製は、前述の実験例２と同様に行った。下記歯牙白色化用非水系ゲル組成物３が０．２ｇ塗布された、歯１本ずつの形をしたポリエチレン製フィルム（東レ（株）製、軟質ポリエチレン、１０ｍｍ×１５ｍｍ×厚さ２５μｍ）を上顎前歯１番に貼付した。実施例１と同様の方法により歯牙白色化効果の持続性を評価した結果、歯牙白色化効果の持続性は◎であった。
（歯牙白色化用非水系ゲル組成物３）
ポリエチレングリコール＃４００                                        ６７．２９
（平均分子量３８０〜４２０、比誘電率３２．０、蒸気圧０ｋＰａ）
グリセリン（比誘電率４２．５、蒸気圧３ｋＰａ）                        ２５．０
シェラック                                                              １．０
（日本シェラック工業（株）製、商品名：乾燥透明白ラック）
ヒドロキシプロピルセルロース                                            ５．０
（日本曹達（株）製、商品名ＨＰＣ−Ｈ）
カルボキシメチルセルロースナトリウム                                    ０．５
（ダイセル化学工業（株）製、品番１２９０）
水酸化ナトリウム                                                        ０．０１
香料                                                                    １．２
計                                                                  １００．０％
【００６９】
〔実施例４〕
下記歯牙白色化用非水系ゲル組成物４の調製は、前述の実験例２と同様に行った。下記歯牙白色化用非水系ゲル組成物４を１．０ｇ筆で上顎前歯左３番から右３番の歯の唇面に塗布後、上からポリプロピレン製フィルム（東レ（株）製、軟質ポリプロピレン、１５ｍｍ×６０ｍｍ×厚さ１００μｍ）を貼付した。実施例１と同様の方法により歯牙白色化効果の持続性を評価した結果、歯牙白色化効果の持続性は○であった。
（歯牙白色化用非水系ゲル組成物４）
ジエチレングリコール（比誘電率３３．０、蒸気圧１１ｋＰａ）            ９０．８５
メントール                                                              １．０
ポリアクリル酸（日本純薬（株）製、商品名：Ａｃ−１０Ｈ）                ８．０
水酸化ナトリウム                                                        ０．０５
イソステアリン酸                                                        ０．１
計                                                                  １００．０％
【００７０】
〔実施例５〕
下記歯牙白色化用非水系ゲル組成物５の調製は、前述の実験例２と同様に行った。エチレンビニルアセテート樹脂製のマウスピース（デンタルコンセプト社製、商品名ナイトガード）をお湯で温めて軟化させ、噛んで各自の歯型にフィットしたマウスピースを作製した。この歯型にフィットするように作製したマウスピースに下記歯牙白色化用非水系ゲル組成物５を１．０ｇ充填し装着した。実施例１と同様の方法により歯牙白色化効果の持続性を評価した結果、歯牙白色化効果の持続性は○であった。
（歯牙白色化用非水系ゲル組成物５）
イソプロパノール（比誘電率１９．９、蒸気圧５８１９ｋＰａ）            ７０．０
エタノール（比誘電率２４．６、蒸気圧７９４８ｋＰａ）                  ２４．８
メタクリル酸メチル／メタクリル酸共重合体                                ０．１
（Ｒｏｈｍ  ＧｍｂＨ社製、商品名オイドラギットＳ１００）
カルボキシビニルポリマー（ＢＦＧｏｏｄｒｉｃｈ社製、商品名ＣＶＰ９８０）５．０
水酸化ナトリウム                                                        ０．１
計                                                                  １００．０％
【００７１】
〔実施例６〕
下記歯牙白色化用非水系ゲル組成物６の調製は、前述の実験例２と同様に行った。下記歯牙白色化用非水系ゲル組成物６を０．５ｇ含浸させたレーヨン製不織布シート（レーヨン１００％、スパンレース、目付４０ｇ／ｍ2、オーミケンシ（株）製、商品名ピロス）１０ｍｍ×４０ｍｍをそのまま上顎前歯に貼付して適用した。実施例１と同様の方法により歯牙白色化効果の持続性を評価した結果、歯牙白色化効果の持続性は○であった。
（歯牙白色化用非水系ゲル組成物６）
プロピレングリコール（比誘電率３２．０、蒸気圧１ｋＰａ）              ７４．９９
１，３−ブチレングリコール（比誘電率３３．５、蒸気圧１０８ｋＰａ）    ２１．０
パルミトレイン酸                                                        ３．０
カルボキシビニルポリマー                                                １．０
（日本純薬（株）製、商品名ジュンロンＰＷ１１０）
水酸化カリウム                                                          ０．０１
計                                                                  １００．０％
【００７２】
〔実施例７〕
下記歯牙白色化用非水系ゲル組成物７の調製は、前述の実験例２と同様に行った。ポリエチレンフィルム（低密度ポリエチレン、厚さ１０μｍ、東ソー（株）製、商品グレード；２１２）と、ポリプロピレン／レーヨン不織布（ポリプロピレン／レーヨン＝３／７、スパンレース、目付４０ｇ／ｍ2、シンワ（株）製、商品グレード；７１４０−６）を熱融着させて３０ｍｍ×６０ｍｍ×厚さ０．５ｍｍの２層不織布シートを作製した。この２層不織布シートのポリプロピレン／レーヨン不織布面に下記歯牙白色化用非水系ゲル組成物７を２ｇ塗布したものを、上顎前歯左３番から右３番に貼付して適用した。シートは歯の舌面へ折り返して使用した。実施例１と同様の方法により歯牙白色化効果の持続性を評価した結果、歯牙白色化効果の持続性は○であった。
（歯牙白色化用非水系ゲル組成物７）
ポリエチレングリコール＃６００                                        ７８．９９
（平均分子量５７０〜６３０、比誘電率３３．０、蒸気圧０ｋＰａ）
プロピレングリコール（比誘電率３２．０、蒸気圧１ｋＰａ）              １０．０
リノレン酸                                                              ５．０
ヒドロキシプロピルセルロース                                            ６．０
（日本曹達（株）製、商品名ＨＰＣ−Ｈ）
２，６−ジ−ｔ−ブチルヒドロキシトルエン                                ０．０１
計                                                                  １００．０％
【００７３】
〔実施例８〕
下記歯牙白色化用非水系ゲル組成物８の調製は、前述の実験例２と同様に行った。下記歯牙白色化用非水系ゲル組成物８（２．０ｇ）を粘着層とするポリエステル製テープ（１０ｍｍ×４０ｍｍ×厚さ０．０５ｍｍ、帝人デュポンフィルム（株）製、商品グレードＳ）をそのまま上顎前歯に貼付して適用した。実施例１と同様の方法により歯牙白色化効果の持続性を評価した結果、歯牙白色化効果の持続性は○であった。
（歯牙白色化用非水系ゲル組成物８）
ジプロピレングリコール（比誘電率２６．２、蒸気圧０ｋＰａ）            ８７．８
アクリル酸メチル／メタクリル酸共重合体                                  １．０
（ＲｏｈｍＧｍｂＨ社製、商品名オイドラギットＬ１００）
ヒドロキシプロピルセルロース                                            ８．０
（日本曹達（株）社製、商品名ＨＰＣ−Ｈ）
ラウリル硫酸ナトリウム                                                  ２．０
香料                                                                    １．０
サッカリンナトリウム                                                    ０．２
計                                                                  １００．０％
【００７４】
〔実施例９〕
下記歯牙白色化用非水系ゲル組成物９の調製は、前述の実験例２と同様に行った。加熱したポリエチレンフィルム（低密度ポリエチレン、厚さ１０μｍ、東ソー（株）製、商品グレード；２１２）を、ポリプロピレン不織布（ポリプロピレン１００％、スパンボンド、目付４０ｇ／ｍ2、表面エンボス加工、出光石油化学（株）製、商品グレード；出光ＲＮ２０４０）とレーヨン／ポリプロピレン不織布（レーヨン／ポリプロピレン＝７０／３０、スパンレース、目付４０ｇ／ｍ2、シンワ（株）製、商品グレード；７１４０−６）で挟んで熱融着させて厚さ０．５ｍｍの３層不織布シートを作製し、石膏で作った歯型を用いてポリプロピレン不織布側が歯牙白色化用非水系ゲル組成物と接する面になるように加熱加圧成型して歯型カバーを作製した。この歯型カバーに下記歯牙白色化用非水系ゲル組成物９を０．５ｇ充填し、歯牙にはめ込んで適用した。実施例１と同様の方法により歯牙白色化効果の持続性を評価した結果、歯牙白色化効果の持続性は◎であった。
（歯牙白色化用非水系ゲル組成物９）
エチレングリコール（比誘電率３７．７、蒸気圧５９ｋＰａ）              ９０．８５
シェラック                                                              １．０
ヒドロキシプロピルセルロース                                            ６．０
（日本曹達（株）製、商品名ＨＰＣ−Ｍ）
トリポリリン酸ナトリウム                                                １．０
塩化セチルピリジニウム                                                  ０．０５
香料                                                                    １．０
サッカリンナトリウム                                                    ０．１
計                                                                  １００．０％
【００７５】
〔実施例１０〕
下記歯牙白色化用非水系ゲル組成物１０の調製は、前述の実験例２と同様に行った。下記歯牙白色化用非水系ゲル組成物１０を０．２ｇ含浸させたスポンジ（１０ｍｍ×４０ｍｍ×厚さ１ｍｍ、倉敷紡績（株）製、商品グレード：ソフトフォーム２７１Ｓ）を、上顎前歯に貼付して適用した。実施例１と同様の方法により歯牙白色化効果の持続性を評価した結果、歯牙白色化効果の持続性は◎であった。
（歯牙白色化用非水系ゲル組成物１０）
ポリエチレングリコール＃４００                                        ５５．９
（平均分子量３８０〜４２０、比誘電率３２．０、蒸気圧０ｋＰａ）
グリセリン（比誘電率４２．５、蒸気圧３ｋＰａ）                        ４０．０
メタクリル酸メチル／アクリル酸エチル／メタクリル酸塩化トリメチルアンモニウムエチル共重合体（ＲｏｈｍＧｍｂＨ社製、商品名オイドラギットＲＳＰＯ）        １．０
ヒドロキシプロピルセルロース                                            ２．０
（日本曹達（株）製、商品名ＨＰＣ−Ｈ）
カルボキシメチルセルロースナトリウム                                    ０．５
（ダイセル化学工業（株）製、品番１１５０）
香料                                                                    ０．５
サッカリンナトリウム                                                    ０．１
計                                                                  １００．０％
【００７６】
〔実施例１１〕
下記歯牙白色化用非水系ゲル組成物１１の調製は、前述の実験例２と同様に行った。使用時に下記歯牙白色化用非水系ゲル組成物１１を上顎前歯に塗布し、その上から水不溶性アクリル製パック材を上塗して被膜を作って適用した。実施例１と同様の方法により歯牙白色化効果の持続性を評価した結果、歯牙白色化効果の持続性は○であった。
（歯牙白色化用非水系ゲル組成物１１）
ポリエチレングリコール＃３００                                        ５６．２６
（平均分子量２８０〜３２０、比誘電率３２．０、蒸気圧０ｋＰａ）
エタノール（比誘電率２４．６、蒸気圧７９４８ｋＰａ）                  ３４．０
イソステアリン酸                                                        ２．０
ラウリル硫酸ナトリウム                                                  ２．０
ポリアクリル酸                                                          ４．０
（日本精化製、商品名ＡＱＵＰＥＣ  ＨＶ−５０１）
ヒドロキシプロピルセルロース                                            １．０
（日本曹達（株）製、商品名ＨＰＣ−Ｌ）
香料                                                                    ０．５
水酸化ナトリウム                                                        ０．０４
サッカリンナトリウム                                                    ０．２
計                                                                  １００．０％
＜水不溶性アクリル製パック材＞
メタクリル酸メチル／メタクリル酸ブチル／メタクリル酸ジメチルアミノエチル共重合体
（Ｒｏｈｍ  Ｐｈａｒｍａ製、Ｅｕｄｒａｇｉｔ  ＥＰＯ）                １０．０
ステアリン酸                                                            １．０
エタノール                                                            ８９．０
計                                                                  １００．０％
【００７７】
〔実施例１２〕
下記歯牙白色化用非水系ゲル組成物１２の調製は、前述の実験例２と同様に行った。カップの中でアルギン酸印象剤と水を所定量、手早く混ぜ、印象用トレーに移し歯に装着して所定時間静置し歯型を作製した。印象用トレーから歯型を取り出し、内側にゲル組成物１２を０．５ｇ充填し、歯牙にはめ込んで適用した。実施例１と同様の方法により歯牙白色化効果の持続性を評価した結果、歯牙白色化効果の持続性は○であった。
（歯牙白色化用非水系ゲル組成物１２）
プロピレングリコール（比誘電率３２．０、蒸気圧１ｋＰａ）              ４３．５
イソプロピルアルコール（比誘電率１９．９、蒸気圧５８１９ｋＰａ）      ２４．９９
エタノール（比誘電率２４．６、蒸気圧７９４８ｋＰａ）                  ２４．０
アクリル酸／アクリル酸アミド／アクリル酸エチル共重合体                  １．０
（ＢＡＳＦ社製、商品名ウルトラホールドストロング）
ラウリル硫酸ナトリウム                                                  ３．０
ミリスチン酸ジエタノールアミド                                          １．０
カルボキシビニルポリマー（ＢＦＧｏｏｄｒｉｃｈ社製、商品名ＣＶＰ９８０）１．０
香料                                                                    １．０
水酸化ナトリウム                                                        ０．０１
ステビオサイド                                                          ０．５
計                                                                  １００．０％